(57)【要約】【課題】光源から出射される投影光を異方的に散乱反射することにより投影光の視認性と透過光の視認性とを両立できる透明スクリーンの透明光散乱層を形成するための分散液、当該透明スクリーン、および当該透明スクリーンの製造方法の提供。【解決手段】本発明による透明スクリーンの透明光散乱層を形成するための分散液は、バインダと、光輝性薄片状微粒子または略球状微粒子の少なくともいずれか一方と、を含んでなる。また、本発明による透明スクリーンは、上記の分散液の硬化膜からなる透明光散乱層を備える。また、本発明による透明スクリーンの製造方法は、透明光散乱層を備える透明スクリーンの製造方法は、上記の分散液を基板上に塗布し、硬化させて、透明光散乱層を形成することを特徴とする。  【選択図】図１
2018036662.tif 000002
【特許請求の範囲】
【請求項１】
透明スクリーンの透明光散乱層を形成するための分散液であって、
バインダと、光輝性薄片状微粒子とを含んでなり、前記分散液中の前記光輝性薄片状微粒子の含有量が、前記バインダに対して０．０００１〜０．０３質量％であり、前記光輝性薄片状微粒子は、一次粒子の平均径が０．５〜３０μｍであり、かつ平均アスペクト比が３〜８００であり、前記光輝性薄片状微粒子が、アルミニウム、銀、銅、白金、金、チタン、ニッケル、スズ、スズ−コバルト合金、インジウム、およびクロムからなる群から選択される金属系粒子、またはガラスに前記金属を被覆した光輝性材料である、分散液。
【請求項２】
透明スクリーンの透明光散乱層を形成するための分散液であって、
バインダと、光輝性薄片状微粒子とを含んでなり、前記分散液中の前記光輝性薄片状微粒子の含有量が、前記バインダに対して０．０００１〜０．８質量％であり、前記光輝性薄片状微粒子は、一次粒子の平均径が０．５〜３０μｍであり、かつ平均アスペクト比が３〜８００であり、前記光輝性薄片状微粒子が、アルミニウムの金属系粒子またはガラスに前記金属を被覆した光輝性材料である、分散液。
【請求項３】
前記バインダが、無機系バインダまたは有機系バインダである、請求項１または２に記載の分散液。
【請求項４】
前記無機系バインダが、水ガラス、低軟化点を有するガラス材料、またはゾルゲル材料である、請求項３に記載に分散液。
【請求項５】
前記有機系バインダが、熱可塑性樹脂、電離放射線硬化性樹脂、熱硬化性樹脂、または粘着剤である、請求項３に記載の分散液。
【請求項６】
溶媒をさらに含んでなる、請求項１〜５のいずれか一項に記載の分散液。
【請求項７】
前記分散液が、略球状微粒子をさらに含んでなる、請求項１〜６のいずれか一項に記載の分散液。
【請求項８】
前記略球状微粒子は、一次粒子のメジアン径が０．１〜５００ｎｍである、請求項７に記載の分散液。
【請求項９】
前記略球状微粒子が、酸化ジルコニウム、酸化亜鉛、酸化セリウム、チタン酸バリウム、チタン酸ストロンチウム、酸化マグネシウム、硫酸バリウム、炭酸カルシウム、ダイヤモンド、架橋アクリル樹脂、架橋スチレン樹脂およびシリカからなる群より選択された少なくとも１種である、請求項７または８に記載の分散液。
【請求項１０】
前記分散液中の前記略球状微粒子の含有量が、前記バインダに対して、０．０００１〜２０．０質量％である、請求項７〜９のいずれか一項に記載の分散液。
【請求項１１】
前記分散液を硬化して膜厚２μｍの硬化膜を作成した場合の前記硬化膜のヘイズ値が１０％以下である、請求項１〜１０のいずれか一項に記載の分散液。
【請求項１２】
請求項１〜１１のいずれか一項に記載の分散液の硬化膜。
【請求項１３】
前記硬化膜の厚さをｔ（μｍ）とし、前記バインダに対する前記光輝性薄片状微粒子および／または前記略球状微粒子の濃度をｃ（質量％）としたときの、ｔとｃが、下記数式（Ｉ）：
０．０５≦（ｔ×ｃ）≦５０    ・・・（Ｉ）
を満たす、請求項１２に記載の硬化膜。
【請求項１４】
ヘイズ値が３０％以下である、請求項１２または１３に記載の硬化膜。
【請求項１５】
請求項１２〜１４のいずれか一項に記載の硬化膜からなる透明光散乱層を備えた、透明スクリーン。
【請求項１６】
透明光散乱層を備える透明スクリーンの製造方法であって、請求項１〜１１のいずれか一項に記載の分散液を基板上に塗布し、硬化させて、硬化膜からなる透明光散乱層を形成することを特徴とする、製造方法。
【請求項１７】
請求項１５に記載の透明スクリーンを備えた、車両用部材。
【請求項１８】
請求項１５に記載の透明スクリーンを備えた、建物用部材。
【請求項１９】
請求項１５に記載の透明スクリーンと、投射装置とを備えた、映像投影システム。
【発明の詳細な説明】
【技術分野】
【０００１】
本発明は、光源から出射される投影光を異方的に散乱反射することにより投影光の視認性と透過光の視認性とを両立できる透明スクリーンの透明光散乱層を形成するための分散液、当該透明スクリーン、および当該透明スクリーンの製造方法に関する。また、本発明は、当該透明スクリーンと、投射装置とを備える映像投影システムにも関する。
【背景技術】
【０００２】
従来、プロジェクター用スクリーンとして、フレネルレンズシートとレンチキュラーレンズシートとを組み合わせたものが用いられてきた。近年、デパート等のショウウィンドウやイベントスペースの透明パーティション等にその透明性を維持したまま商品情報や広告等を投射表示する要望が高まってきている。また、将来的には、ヘッドアップディスプレイやウェアラブルディスプレイ等に用いられる透明性の高い投射型映像表示スクリーンの需要は、ますます高まると言われている。
【０００３】
投射型映像表示スクリーンには、反射型スクリーンと透過型スクリーンの２種類がある。反射型スクリーンはプロジェクターと同じ側からスクリーンに投影された映像を視認するスクリーンであり、透過型スクリーンはスクリーンを挟んでプロジェクターと反対側から、スクリーンに投影された映像を視認するスクリーンである。反射型スクリーンとしては、例えば、基材上に、バインダ樹脂と、光反射剤と、光反射剤１００重量部に対して５０重量部以上の光拡散剤とを含む光拡散性反射層を設けてなるプロジェクター用反射型スクリーンが提案されている（特許文献１参照）。また、基材上に、高輝度アルミニウム粉末を含有する塗料で反射層を設けたことを特徴とする反射型映写スクリーンが提案されている（特許文献２参照）。透過型スクリーンとしては、例えば複数の単位光透過部を有する光制御シートと、複数の単位光吸収部を有する光制御シートと、光拡散層の積層体からなるプロジェクター用透過型スクリーンが提案されている（特許文献３参照）。
【先行技術文献】
【特許文献】
【０００４】
【特許文献１】特開平１０−１９７９５７号公報
【特許文献２】特開平５−１１９４０２号公報
【特許文献３】特開２０１３−２１０５０５
【発明の概要】
【発明が解決しようとする課題】
【０００５】
しかしながら、本発明者らは、特許文献１〜３には、以下の技術的課題が存在することを知見した。特許文献１に記載のプロジェクター用反射型スクリーンは、透明性に劣るものであり、ヘッドアップディスプレイやウェアラブルディスプレイ等の透明スクリーン用途に用いることは困難であった。さらに、特許文献１では、光反射剤や光拡散剤の微粒子を分散させたフィルムを溶融押出により製膜しており、微粒子の分散性が悪く、異物が発生する恐れがあった。また、溶融押出法は曲面や凹凸等の平面以外の形状に成型するのが困難であるという問題点もあった。特許文献２に記載の反射型映写スクリーンは、透明性に劣るものであり、ヘッドアップディスプレイやウェアラブルディスプレイ等の透明スクリーン用途に用いることは困難であった。特許文献３に記載の透過型映写スクリーンは、複数の単位光透過部を有する光制御シートと、複数の単位光吸収部を有する光制御シートからなり、光制御シートの製造工程が煩雑であり、また、光吸収部が存在することでスクリーンとしての透明性を損なうという問題点があった。
【課題を解決するための手段】
【０００６】
また、本発明者らは、従来の透明光散乱層を備える透明フィルムを用いて透明スクリーンを作製する場合、曲面や凹凸等の平面以外の形状の基材や支持体への透明フィルムの貼付が困難であったり、透明フィルムのサイズの調整が困難であったりするという技術的課題を新たに知見した。本発明は上記の技術的課題に鑑みてなされたものであり、その目的は、光源から出射される投影光を異方的に散乱反射することにより投影光の視認性と透過光の視認性とを両立できる透明スクリーンの透明光散乱層を形成するための分散液、当該透明スクリーン、および当該透明スクリーンの製造方法を提供することにある。また、本発明の目的は、該透明スクリーンを備えた映像投影システムを提供することにある。
【０００７】
本発明者らは、上記の技術的課題を解決するため、鋭意検討した結果、光輝性薄片状微粒子または略球状微粒子の少なくともいずれか一方をバインダ中に分散させた分散液の硬化膜を用いて、透明スクリーンの透明光散乱層を形成することによって、上記の技術的課題を解決できることを知見した。本発明は、かかる知見に基づいて完成されたものである。
【０００８】
すなわち、本発明の一の態様によれば、
透明スクリーンの透明光散乱層を形成するための分散液であって、バインダと、光輝性薄片状微粒子または略球状微粒子の少なくともいずれか一方と、を含んでなる、分散液が提供される。
【０００９】
本発明の態様においては、前記バインダが、無機系バインダまたは有機系バインダであることが好ましい。
【００１０】
本発明の態様においては、前記無機系バインダが、水ガラス、低軟化点を有するガラス材料、またはゾルゲル材料であることが好ましい。
【００１１】
本発明の態様においては、前記有機系バインダが、熱可塑性樹脂、電離放射線硬化性樹脂、熱硬化性樹脂、または粘着剤であることが好ましい。
【００１２】
本発明の態様においては、前記分散液が、さらに溶剤を含むことが好ましい。
【００１３】
本発明の態様においては、前記光輝性薄片状微粒子は、一次粒子の平均径が０．０１〜１００μｍであり、かつ平均アスペクト比が３〜８００であることが好ましい。
【００１４】
本発明の態様においては、前記光輝性薄片状微粒子が、アルミニウム、銀、銅、白金、金、チタン、ニッケル、スズ、スズ−コバルト合金、インジウム、クロム、酸化チタン、酸化アルミニウム、および硫化亜鉛からなる群から選択される金属系粒子、ガラスに金属または金属酸化物を被覆した光輝性材料、または天然雲母もしくは合成雲母に金属または金属酸化物を被覆した光輝性材料であることが好ましい。
【００１５】
本発明の態様においては、前記分散液中の前記光輝性薄片状微粒子の含有量が、前記バインダに対して、０．０００１〜１０．０質量％であることが好ましい。
【００１６】
本発明の態様においては、前記略球状微粒子は、一次粒子のメジアン径が０．１〜５００ｎｍであることが好ましい。
【００１７】
本発明の態様においては、前記略球状微粒子が、酸化ジルコニウム、酸化亜鉛、酸化セリウム、チタン酸バリウム、酸化マグネシウム、硫酸バリウム、炭酸カルシウム、ダイヤモンド、チタン酸ストロンチウム、架橋アクリル樹脂、架橋スチレン樹脂およびシリカからなる群より選択された少なくとも１種であることが好ましい。
【００１８】
本発明の態様においては、前記分散液中の前記略球状微粒子の含有量が、前記バインダに対して、０．０００１〜２０．０質量％であることが好ましい。
【００１９】
本発明の態様においては、前記分散液を硬化して膜厚２μｍの硬化膜を作成した場合の前記硬化膜のヘイズ値が３０％以下であることが好ましい。
【００２０】
本発明の別の態様によれば、上記の分散液の硬化膜が提供される。
【００２１】
本発明の別の態様においては、上記の硬化膜の厚さをｔ（μｍ）とし、前記バインダに対する前記光輝性薄片状微粒子または前記略球状微粒子の濃度をｃ（質量％）としたとき、ｔとｃが、下記数式（Ｉ）：
０．０５≦（ｔ×ｃ）≦５０    ・・・（Ｉ）
を満たすことが好ましい。
【００２２】
本発明の別の態様においては、上記の硬化膜のヘイズ値が３０％以下であることが好ましい。
【００２３】
本発明の別の態様によれば、上記の硬化膜からなる透明光散乱層を備えた、透明スクリーンが提供される。
【００２４】
本発明の別の態様によれば、
透明光散乱層を備える透明スクリーンの製造方法であって、
上記の分散液を基板上に塗布し、硬化させて、硬化膜からなる透明光散乱層を形成することを特徴とする、製造方法が提供される。
【００２５】
本発明の別の態様によれば、上記の透明スクリーンを備えた、車両用部材が提供される。
【００２６】
本発明の別の態様によれば、上記の透明スクリーンを備えた、建物用部材が提供される。
【００２７】
本発明の別の態様においては、上記の透明スクリーンと、投射装置とを備えた、映像投影システムが提供される。
【発明の効果】
【００２８】
本発明によれば、光源から出射される投影光を異方的に散乱反射することにより投影光の視認性と透過光の視認性とを両立できる透明スクリーンの透明光散乱層を形成するための分散液、当該透明スクリーン、および当該透明スクリーンの製造方法を提供することができる。このような分散液を用いることで、基材や支持体の面形状に依らずに曲面や凹凸等の平面以外の形状であっても透明光散乱層を形成できたり、透明光散乱層のサイズを調整できたりする。また、このような透明スクリーンは、ガラスウィンドウ、ヘッドアップディスプレイ、およびウェアラブルディスプレイ等に好適に用いることができる。
【図面の簡単な説明】
【００２９】
【図１】本発明による透明スクリーンの一実施形態の厚さ方向の断面図である。
【図２】本発明による映像投影システムの一実施形態を示した模式図である。
【発明を実施するための形態】
【００３０】
＜分散液＞
本発明による分散液は、透明スクリーンの透明光散乱層を形成するためのものであり、バインダと、光輝性薄片状微粒子または略球状微粒子の少なくともいずれか一方と、を含んでなる。本発明による分散液は、溶剤をさらに含むものであって良い。微粒子としては下記の略球状微粒子または光輝性薄片状微粒子を好適に用いることができる。このような分散液を用いて透明光散乱層を形成することで、透明光散乱層内で光を異方的に散乱反射させて、光の利用効率を高めることができる。また、このような分散液を用いることで、基材や支持体の面形状に依らずに曲面や凹凸等の平面以外の形状であっても透明光散乱層を形成できたり、透明光散乱層のサイズを調整できたりする。
【００３１】
（バインダ）
バインダとしては、硬化膜としたときの透明性が高く、光輝性薄片状微粒子または略球状微粒子の分散性がよいものであればどのような材料を用いても良く、透明であることが好ましく、無機系バインダまたは有機系バインダを用いることが好ましい。
【００３２】
透明性の高い無機系バインダとしては、例えば、水ガラス、低軟化点を有するガラス材料、またはゾルゲル材料を挙げることができる。水ガラスとは、アルカリ珪酸塩の濃厚水溶液をいい、アルカリ金属としては通常ナトリウムが含まれている。代表的な水ガラスは、Ｎａ２Ｏ・ｎＳｉＯ２（ｎ：正の任意の数）により示すことができる。市販される水ガラスは、ｎが２から４の範囲にある。市販される水ガラスには珪酸ナトリウム水溶液として１号から３号があり、この順にＮａ２Ｏに対するＳｉＯ２の比率が高くなる。水ガラスから水分を蒸発させると和水ガラスと称される水分を１０〜３０質量％程度含んだ割れにくく弾性を有する固体が形成され、接着性を有するバインダとしての機能が発現する。また、場合により、Ｎａ２Ｏに換えて一部Ｋ２Ｏを含むことがあるが、この場合であってもＳｉＯ２とのモル比は上記の範囲にあることが好ましい。バインダとしての機能は水ガラスに含まれるポリ珪酸イオンの分子量が高いほど力学的強度の高い硬化膜を形成する傾向があるが、硬化膜にひび割れが生成し易くなる場合があるため、塗布液として使用する際の含まれる水ガラスの濃度やｐＨ、及びヒドロキシアパタイトに対する割合等によってＮａ２Ｏに対するＳｉＯ２の最適なモル比で含まれる水ガラスを使用することが好ましい。水ガラスとしては、富士化学（株）社製珪酸ソーダを用いることができる。
【００３３】
低軟化点を有するガラス材料は、軟化温度が好ましくは１５０〜６２０℃の範囲にあるガラスであり、さらに好ましくは軟化温度が２００〜６００℃の範囲であり、最も好ましくは軟化温度が２５０〜５５０℃の範囲である。このようなガラス材料としては、ＰｂＯ−Ｂ２Ｏ３系、ＰｂＯ−Ｂ２Ｏ３−ＳｉＯ２系、ＰｂＯ−ＺｎＯ−Ｂ２Ｏ３系、酸成分及び金属塩化物を含む混合物を熱処理することにより得られる鉛フリー低軟化点ガラス等を挙げることができる。低軟化点ガラス材料は、後述する硬化工程で溶解する、いわゆるガラスフリットが好ましい。また、低軟化点ガラス材料としては、メジアン径が１〜５０μｍの範囲の粉末を用いるのが好ましい。低軟化点ガラス材料には、微粒子の分散性および成形性向上のために、溶剤および高沸点有機溶剤等を混合することができる。
【００３４】
ゾルゲル材料は、熱や光、触媒などの作用により、加水分解重縮合が進行し、硬化する化合物群である。例えば、金属アルコキシド（金属アルコラート）、金属キレート化合物、ハロゲン化金属、液状ガラス、スピンオングラス、またはこれらの反応物であり、これらに硬化を促進させる触媒を含ませたものであってもよい。また、金属アルコキシド官能基の一部にアクリル基などの光反応性の官能基を有するものであってもよい。これらは、要求される物性に応じて、単独で用いても良いし、複数種類を組み合わせて用いても良い。ゾルゲル材料の硬化体とは、ゾルゲル材料の重合反応が十分に進行した状態を指す。ゾルゲル材料は、重合反応の過程において無機基板の表面と化学的に結合して、強く接着する。そのため、硬化物層としてゾルゲル材料の硬化体を用いることで、安定した硬化物層を形成することができる。
【００３５】
金属アルコキシドとは、加水分解触媒などによって任意の金属種を、水や有機溶剤と反応させて得られる化合物群であり、任意の金属種と、ヒドロキシ基、メトキシ基、エトキシ基、プロピル基、イソプロピル基等の官能基とが結合した化合物群である。金属アルコキシドの金属種としては、シリコン、チタン、アルミニウム、ゲルマニウム、ボロン、ジルコニウム、タングステン、ナトリウム、カリウム、リチウム、マグネシウム、スズなどが挙げられる。
【００３６】
例えば、金属種がシリコンの金属アルコキシドとしては、ジメチルジエトキシシラン、ジフェニルジエトキシシラン、フェニルトリエトキシシラン、メチルトリエトキシシラン（ＭＴＥＳ）、ビニルトリエトキシシラン、ｐ−スチリルトリエトキシシラン、メチルフェニルジエトキシシラン、２−（３，４−エポキシシクロヘキシル）エチルトリエトキシシラン、３−グリシドキシプロピルトリエトキシシラン、３−グリシドキシプロピルメチルジエトキシシラン、３−メタクリロキシプロピルメチルジエトキシシラン、３−メタクリロキシプロピルトリエトキシシラン、３−アクリロキシプロピルトリエトキシシラン、Ｎ−２−（アミノエチル）−３−アミノプロピルメチルジエトキシシラン、Ｎ−２−（アミノエチル）−３−アミノプロピルトリエトキシシラン、３−アミノプロピルトリエトキシシラン、３−ウレイドプロピルトリエトキシシラン、３−メルカプトプロピルメチルジエトキシシラン、３−メルカプトプロピルトリエトキシシラン、トリエトキシシラン（ＴＥＯＳ）、ジフェニルシランジオール、ジメチルシランジオールなどや、これら化合物群のエトキシ基が、メトキシ基、プロピル基、イソプロピル基、ヒドロキシ基などに置き換わった化合物群などが挙げられる。これらのなかでも、ＴＥＯＳ、ＴＥＯＳのエトキシ基をメトキシ基に置き換えたテトラメトキシシラン（ＴＭＯＳ）が特に好ましい。これらは単独で用いても良く、複数種類を組み合わせて用いることもできる。
【００３７】
ＴＥＯＳ、ＭＴＥＳまたはこれらの混合物を用いる場合には、それらの混合比は、例えばモル比で１：１にすることができる。このゾル溶液は、加水分解及び重縮合反応を行わせることによって非晶質シリカを生成する。合成条件として溶液のｐＨを調整するために、塩酸等の酸またはアンモニア等のアルカリを添加する。ｐＨは４以下もしくは１０以上が好ましい。また、加水分解を行うために水を加えてもよい。加える水の量は、金属アルコキシド種に対してモル比で１．５倍以上にすることができる。
【００３８】
また、金属アルコキシドとしては、シルセスキオキサン化合物を用いることもできる。シルセスキオキサンとは、ＳｉＯ１．５で表される化合物群の総称で、ケイ素原子一個に対し、一つの有機基と三つの酸素原子が結合した化合物である。ハロゲン化金属とは、上記金属アルコキシドにおいて、加水分解重縮合する官能基がハロゲン原子に置き換わった化合物群である。
【００３９】
金属キレート化合物としては、チタンジイソプロポキシビスアセチルアセトネート、チタンテトラキスアセチルアセトネート、チタンジブトキシビスオクチレングリコレート、ジルコニウムテトラキスアセチルアセトネート、ジルコニウムジブトキシビスアセチルアセトネート、アルミニウムトリスアセチルアセトネート、アルミニウムジブトキシモノアセチルアセトネート、亜鉛ビスアセチルアセトネート、インジウムトリスアセチルアセトネート、ポリチタンアセチルアセトネートなどが挙げられる。
【００４０】
透明性の高い有機系バインダとしては、樹脂、例えば熱可塑性樹脂、電離放射線硬化性樹脂、熱硬化性樹脂、および粘着剤を挙げることができる。熱可塑性樹脂としては、溶媒に溶解しやすいものであればよい。そのような熱可塑性樹脂としては、例えば、アクリル系樹脂、ポリエステル系樹脂、ポリオレフィン系樹脂、ビニル系樹脂、ポリカーボネート系樹脂、およびポリスチレン系樹脂を用いることができ、ポリメタクリル酸メチル樹脂、ポリエチレンテレフタレート樹脂、ポリエチレンナフタレート樹脂、ポリプロピレン樹脂、シクロオレフィン樹脂、セルロースアセテートプロピオネート樹脂、ポリビニルブチラール樹脂、ポリカーボネート樹脂、エチレン・酢酸ビニル共重合樹脂、ニトロセルロース系樹脂およびポリスチレン樹脂を用いることができる。これらの樹脂は、１種単独または２種以上を組み合わせて用いることができる。電離放射線硬化性樹脂としては、アクリル系やウレタン系、アクリルウレタン系やエポキシ系、シリコーン系樹脂等が挙げられる。これらの中でも、アクリレート系の官能基を有するもの、例えば比較的低分子量のポリエステル樹脂、ポリエーテル樹脂、アクリル樹脂、エポキシ樹脂、ウレタン樹脂、アルキッド樹脂、スピロアセタール樹脂、ポリブタジェン樹脂、ポリチオールポリエン樹脂、多価アルコール等の多官能化合物の（メタ）アルリレート等のオリゴマー又はプレポリマー及び反応性希釈剤としてエチル（メタ）アクリレート、エチルヘキシル（メタ）アクリレート、スチレン、メチルスチレン、Ｎ−ビニルピロリドン等の単官能モノマー並びに多官能モノマー、例えば、ポリメチロールプロパントリ（メタ）アクリレート、ヘキサンジオール（メタ）アクリレート、トリプロピレングリコールジ（メタ）アクリレート、ジエチレングリコールジ（メタ）アクリレート、ペンタエリスリトールトリ（メタ）アクリレート、ジペンタエリスリトールヘキサ（メタ）アクリレート、１，６−ヘキサンジオールジ（メタ）アクリレート、ネオペンチルグリコールジ（メタ）アクリレート等を比較的多量に含有するものが好ましい。また、電離放射線硬化性樹脂は熱可塑性樹脂および溶剤と混合されたものであってもよく、耐傷性、防眩性を付与するためのハードコート層として用いられるものであってもよい。電離放射線硬化性樹脂としては、シリコーン系樹脂、エポキシ樹脂、ウレタン樹脂、アクリル樹脂等が挙げられる。熱硬化性樹脂としては、フェノール系樹脂、エポキシ系樹脂、シリコーン系樹脂、メラミン樹脂、ウレタン系樹脂、尿素樹脂等が挙げられる。これらの中でも、エポキシ系樹脂、シリコーン系樹脂が好ましい。また、熱可塑性樹脂であるポリビニルブチラール樹脂やエチレン・酢酸ビニル共重合樹脂は、ガラス、金属、セラミックス等の基材に対し優れた接着性を有しており、接着剤として使用することもできる。有機系バインダとしては、市販品を用いることができ、例えば、アクリルラッカー（藤倉化成（株）製  レクラック７３  クリヤー）、ウレタンアクリレート型ＵＶ硬化性樹脂（ＤＩＣ（株）製ユニディックＶ−４０１８）、サンユレック（株）社製の商品名：ＥＡ―４１５等が挙げられる。
【００４１】
有機系バインダとして粘着剤を用いることで、分散液の硬化膜に粘着性を付与することができる。粘着剤としては、例えば、天然ゴム系、合成ゴム系、アクリル樹脂系、ポリビニルエーテル樹脂系、ウレタン樹脂系、シリコーン樹脂系等が挙げられる。合成ゴム系の具体例としては、スチレン−ブタジエンゴム、アクリロニトリル−ブタジエンゴム、ポリイソブチレンゴム、イソブチレン−イソプレンゴム、スチレン−イソプレンブロック共重合体、スチレン−ブタジエンブロック共重合体、スチレン−エチレン−ブチレンブロック共重合体が挙げられる。シリコーン樹脂系の具体例としては、ジメチルポリシロキサン等が挙げられる。これらの粘着剤は、１種単独または２種以上を組み合わせて用いることができる。これらの中でも、アクリル系粘着剤が好ましい。
【００４２】
アクリル系樹脂粘着剤は、少なくとも（メタ）アクリル酸アルキルエステルモノマーを含んで重合させたものである。炭素原子数１〜１８程度のアルキル基を有する（メタ）アクリル酸アルキルエステルモノマーとカルボキシル基を有するモノマーとの共重合体であるのが一般的である。なお、（メタ）アクリル酸とは、アクリル酸および／またはメタクリル酸をいう。（メタ）アクリル酸アルキルエステルモノマーの例としては、（メタ）アクリル酸メチル、（メタ）アクリル酸エチル、（メタ）アクリル酸ｎ−プロピル、（メタ）アクリル酸ｓｅｃ−プロピル、（メタ）アクリル酸ｎ−ブチル、（メタ）アクリル酸ｓｅｃ−ブチル、（メタ）アクリル酸ｔｅｒｔ−ブチル、（メタ）アクリル酸イソアミル、（メタ）アクリル酸ｎ−ヘキシル、（メタ）アクリル酸シクロヘキシル、（メタ）アクリル酸ｎ−オクチル、（メタ）アクリル酸イソオクチル、（メタ）アクリル酸２−エチルヘキシル、（メタ）アクリル酸ウンデシルおよび（メタ）アクリル酸ラウリル等を挙げることができる。  また、上記（メタ）アクリル酸アルキルエステルは、通常は、アクリル系粘着剤中に３０〜９９．５質量部の割合で共重合されている。
【００４３】
また、アクリル系樹脂粘着剤を形成するカルボキシル基を有するモノマーとしては、（メタ）アクリル酸、イタコン酸、クロトン酸、マレイン酸、マレイン酸モノブチルおよびβ−カルボキシエチルアクリレート等のカルボキシル基を含有するモノマーを挙げることができる。
【００４４】
アクリル系樹脂粘着剤には、上記の他に、アクリル系樹脂粘着剤の特性を損なわない範囲内で他の官能基を有するモノマーが共重合されていても良い。他の官能基を有するモノマーの例としては、（メタ）アクリル酸２−ヒドロキシエチル、（メタ）アクリル酸２−ヒドロキシプロピルおよびアリルアルコール等の水酸基を含有するモノマー；（メタ）アクリルアミド、Ｎ−メチル（メタ）アクリルアミドおよびＮ−エチル（メタ）アクリルアミド等のアミド基を含有するモノマー；Ｎ−メチロール（メタ）アクリルアミドおよびジメチロール（メタ）アクリルアミド等のアミド基とメチロール基とを含有するモノマー；アミノメチル（メタ）アクリレート、ジメチルアミノエチル（メタ）アクリレートおよびビニルピリジン等のアミノ基を含有するモノマーのような官能基を有するモノマー； アリルグリシジルエーテル、（メタ）アクリル酸グリシジルエーテルなどのエポキシ基含有モノマーなどが挙げられる。この他にもフッ素置換（メタ）アクリル酸アルキルエステル、（メタ）アクリロニトリルなどのほか、スチレンおよびメチルスチレンなどのビニル基含有芳香族化合物、酢酸ビニル、ハロゲン化ビニル化合物などを挙げることができる。
【００４５】
アクリル系樹脂粘着剤には、上記のような他の官能基を有するモノマーの他に、他のエチレン性二重結合を有するモノマーを使用することができる。エチレン性二重結合を有するモノマーの例としては、マレイン酸ジブチル、マレイン酸ジオクチルおよびフマル酸ジブチル等のα,β−不飽和二塩基酸のジエステル； 酢酸ビニル、プロピオン酸ビニル等のビニルエステル；ビニルエーテル；スチレン、α−メチルスチレンおよびビニルトルエン等のビニル芳香族化合物；（メタ）アクリロニトリル等を挙げることができる。また、上記のようなエチレン性二重結合を有するモノマーの他に、エチレン性二重結合を２個以上有する化合物を併用することもできる。このような化合物の例としては、ジビニルベンゼン、ジアリルマレート、ジアリルフタレート、エチレングリコールジ（メタ）アクリレート、トリメチロールプロパントリ（メタ）アクリレート、メチレンビス（メタ）アクリルアミド等を挙げることができる。
【００４６】
粘着剤は市販のものを使用してもよく、例えば、ＳＫダイン２０９４、ＳＫダイン２１４７、ＳＫダイン１８１１Ｌ、ＳＫダイン１４４２、ＳＫダイン１４３５、およびＳＫダイン１４１５（以上、綜研化学（株）製）、オリバインＥＧ−６５５、およびオリバインＢＰＳ５８９６（以上、東洋インキ（株）製）等（以上、商品名）を好適に使用することができる。
【００４７】
（光輝性薄片状微粒子）
光輝性薄片状微粒子としては、薄片状に加工できる光輝性材料を好適に用いることができる。光輝性薄片状微粒子の正反射率は、好ましくは１２．０％以上であり、より好ましくは１５．０％以上１００％以下であり、さらに好ましくは２０．０％以上９５％以下である。なお、本発明において、光輝性薄片状微粒子の正反射率は、以下のようにして測定した値である。
（正反射率）
分光測色計（コニカミノルタ（株）製、品番：ＣＭ−３５００ｄを用いて測定した。適切な溶媒（水またはメチルエチルケトン）に分散させた光輝性薄片状微粒子をスライドガラス上に膜厚が０．５ｍｍ以上になるように塗布、乾燥させた。得られた塗膜付きガラス板について、ガラス面の法線に対して４５度の角度でガラス面から塗膜へ光を入射したときの正反射率を測定した。光輝性薄片状微粒子を塗膜としたときの正反射率を測定することで、微粒子表面の酸化状態等を考慮した光輝性薄片状微粒子の反射性能を把握することができる。
【００４８】
光輝性薄片状微粒子としては、分散させるバインダの種類にもよるが、例えば、アルミニウム、銀、銅、白金、金、チタン、ニッケル、スズ、スズ−コバルト合金、インジウムおよびクロム等の金属系微粒子、または、酸化アルミニウムおよび硫化亜鉛からなる金属系微粒子、ガラスに金属もしくは金属酸化物を被覆した光輝性材料、または天然雲母もしくは合成雲母に金属または金属酸化物を被覆した光輝性材料を用いることができる。
【００４９】
金属系微粒子に用いる金属材料は、投影光の反射性に優れる金属が用いられる。具体的には、金属材料は、測定波長５５０ｎｍにおける反射率Ｒが好ましくは５０％以上であり、より好ましくは５５％以上であり、さらに好ましくは６０％以上であり、さらにより好ましくは７０％以上である。以下、本発明において、「反射率Ｒ」とは、金属材料に対して光を垂直方向から入射させたときの反射率を指す。反射率Ｒは金属材料固有値である屈折率ｎと消衰係数ｋの値を用いて下記式（１）により算出することができる。ｎおよびｋは、例えばHandbook of Optical Constants of Solids: Volume 1（Edward D.Palik著）や、P.B. Johnson and R.W Christy, PHYSICAL REVIEW B, Vol.6, No.12, 4370-4379(1972)等に記載されている。
Ｒ＝｛（１−ｎ）２＋ｋ２｝／｛（１＋ｎ）２＋ｋ２｝      式（１）
すなわち、測定波長５５０ｎｍにおける反射率Ｒ（５５０）は、波長５５０ｎｍで測定したときのｎおよびｋより算出できる。金属材料は、測定波長４５０ｎｍにおける反射率Ｒ（４５０）と、測定波長６５０ｎｍにおける反射率Ｒ（６５０）の差の絶対値が、測定波長５５０ｎｍにおける反射率Ｒ（６５０）に対して２５％以内であり、好ましくは２０％以内であり、より好ましくは１５％以内であり、さらに好ましくは１０％以内である。このような金属材料を用いることで、反射型透明スクリーンとして用いた場合、投影光の反射性および色再現性に優れ、スクリーンとしての性能に優れる。
【００５０】
金属系微粒子に用いる金属材料は、誘電率の実数項ε’が、好ましくは−６０〜０であり、より好ましくは−５０〜−１０である。なお、誘電率の実数項ε’は、屈折率ｎと消衰係数ｋの値を用いて下記式（２）により算出することができる。
ε’＝ｎ２−ｋ２      式（２）
本発明はいかなる理論にも束縛されるものではないが、金属材料の誘電率の実数項ε’が上記数値範囲を満たすことで、以下の作用が生じ、透明光散乱体が反射型透明スクリーンとして好適に使用できると考えられる。すなわち、光が金属系微粒子の中に入ると、金属系微粒子中には光による振動電界が生じるが、同時に金属系微粒子の自由電子によって逆向きの電気分極が生じ電界を遮蔽してしまう。誘電率の実数光ε’が０以下であるとき、光が完全に遮蔽され金属系微粒子の中に光が入って行けない、すなわち、表面凹凸による拡散や金属系微粒子による光の吸収が無いという理想状態を仮定すると、光は全て金属系微粒子表面で反射されることになるため、光の反射性は強い。ε’が０より大きいとき、金属系微粒子の自由電子の振動は光の振動に追随出来ないため光による振動電界を完全には打ち消すことが出来ず、光は金属系微粒子の中に入ったり、透過したりする。その結果、金属系微粒子表面で反射されるのは一部の光だけになり、光の反射性は低くなる。
【００５１】
金属材料としては、上記の反射率Ｒ、好ましくはさらに誘電率を満たす金属材料を用いたものであれば特に好ましく、純金属や合金も用いることができる。純金属としてはアルミニウム、銀、白金、チタン、ニッケル、およびクロムからなる群から選択されるものが好ましい。金属系微粒子としては、これらの金属材料からなる微粒子や、これらの金属材料を樹脂、ガラス、天然雲母もしくは合成雲母等に被覆した微粒子を用いることができる。また、金属系微粒子の形状は、特に限定されず、薄片状微粒子や略球状微粒子等を用いることができる。各種の金属材料について、各測定波長における屈折率ｎおよび消衰係数ｋを表１に、その値を用いて算出した反射率Ｒおよびε’を表２にまとめる。
【表１】
2018036662.tif 000003
【表２】
2018036662.tif 000004
【００５２】
光輝性薄片状微粒子は、一次粒子の平均径が好ましくは０．０１〜１００μｍ、より好ましくは０．０５〜８０μｍ、さらに好ましくは０．１〜５０μｍ、さらにより好ましくは０．５〜３０μｍである。さらに、光輝性薄片状微粒子は、平均アスペクト比（＝光輝性薄片状微粒子の平均径／平均厚み）が好ましくは３〜８００、より好ましくは４〜７００、さらに好ましくは５〜６００、さらにより好ましくは１０〜５００である。光輝性薄片状微粒子の平均径および平均アスペクト比が上記範囲内であると、透過視認性を損なわずに投影光の十分な散乱効果が得られることで、透明スクリーンに鮮明な映像を投影することができる。なお、本発明において、光輝性薄片状微粒子の平均径は、レーザー回折式粒子径分布測定装置（（株）島津製作所製、品番：ＳＡＬＤ−２３００）を用いて測定した。平均アスペクト比は、ＳＥＭ（（株）日立ハイテクノロジーズ製、商品名：ＳＵ−１５００）画像より算出した。
【００５３】
光輝性薄片状微粒子は、市販のものを使用してもよく、例えば、大和金属粉工業株式会社製アルミニウムパウダー、松尾産業株式会社製の商品名メタシャインを好適に使用することができる。
【００５４】
分散液中の光輝性薄片状微粒子の含有量は、光輝性薄片状微粒子の正反射率に応じて適宜調節することができる。分散液中の光輝性薄片状微粒子の含有量は、バインダに対して、好ましくは０．０００１〜１０．０質量％であり、好ましくは０．０００５〜８．０質量％であり、より好ましくは０．００１〜５．０質量％である。光輝性薄片状微粒子を上記範囲のように低濃度でバインダ中に分散させて透明光散乱層を形成することによって、光源から出射される投影光を異方的に散乱反射することにより、投影光の視認性と透過光の視認性とを向上することができる。
【００５５】
（略球状微粒子）
略球状微粒子とは、真球状粒子を含んでいてもよく、凹凸や突起のある球状粒子を含んでいてもよい。高屈折率を有する略球状微粒子としては、例えば、屈折率が好ましくは１．８０〜３．５５であり、より好ましくは１．９〜３．３であり、さらに好ましくは２．０〜３．０である、無機物、金属酸化物または金属塩を微粒化した金属系粒子を用いることができる。無機物としては、例えばダイヤモンド（ｎ＝２．４２）を挙げることができる。金属酸化物としては、例えば、酸化ジルコニウム（ｎ＝２．４０）、および酸化セリウム（ｎ＝２．２０）等を挙げることができる。金属塩としては、例えば、チタン酸バリウム（ｎ＝２．４０）およびチタン酸ストロンチウム（ｎ＝２．３７）等を挙げることができる。また、低屈折率を有する略球状微粒子としては、例えば、屈折率が好ましくは１．３５〜１．８０であり、より好ましくは１．４〜１．７５であり、さらに好ましくは１．４５〜１．７であり、酸化マグネシウム（ｎ＝１．７４）、硫酸バリウム（ｎ＝１．６４）、炭酸カルシウム（ｎ＝１．６５）、シリカ（酸化ケイ素、ｎ＝１．４５）等の無機物を微粒化した無機系微粒子が挙げられる。さらに低屈折率を有する有機系略球状微粒子としては、例えば、架橋アクリル系樹脂、架橋スチレン系樹脂が挙げられる。これらの略球状微粒子は、１種単独または２種以上を組み合わせて用いることができる。
【００５６】
略球状微粒子の一次粒子のメジアン径は好ましくは０．１〜５００ｎｍであり、より好ましくは０．２〜３００ｎｍであり、さらに好ましくは０．５〜２００ｎｍである。略球状微粒子の一次粒子のメジアン径が上記範囲内であると、透明スクリーンとして使用した場合に、透過視認性を損なわずに投影光の十分な拡散効果が得られることで、透明スクリーンに鮮明な映像を投影することができる。なお、本発明において、無機微粒子の一次粒子のメジアン径（Ｄ５０）は、動的光散乱法により粒度分布測定装置（大塚電子（株）製、商品名：ＤＬＳ−８０００）を用いて測定した粒度分布から求めることができる。
【００５７】
分散液中の略球状微粒子の含有量は、透明光散乱層の厚さや微粒子の屈折率に応じて適宜調節することができる。分散液中の略球状微粒子の含有量は、バインダに対して、好ましくは０．０００１〜２０．０質量％であり、より好ましくは０．００１〜１０．０質量％であり、さらに好ましくは０．００５〜５．０質量％であり、さらにより好ましくは０．０１〜３．０質量％である。略球状微粒子を上記範囲程度でバインダ中に分散させて透明光散乱層を形成することによって、透明光散乱層の透明性を確保しながら、投射装置から出射される投影光を異方的に十分に拡散させることで、拡散光の視認性と透過光の視認性とを両立することができる。
【００５８】
（溶剤）
本発明による分散液は、さらに溶剤を含んでもよい。分散液が溶剤を含むことで、分散液の粘度を適宜調節することができる。溶剤としては、有機溶剤に限定されず、一般の塗料組成物に用いられる溶剤が使用可能である。例えば、水をはじめとする親水性溶媒も使用可能である。また、本発明のバインダが液体である場合は溶剤を含有しなくてもよい。
【００５９】
本発明による溶剤の具体例としては、例えば、メタノール、エタノール、イソプロピルアルコール（ＩＰＡ）、ｎ−プロパノール、ブタノール、２−ブタノール、エチレングリコール、プロピレングリコール等のアルコール類、ヘキサン、ヘプタン、オクタン、デカン、シクロヘキサン等の脂肪族炭化水素類、ベンゼン、トルエン、キシレン、メシチレン、テトラメチルベンゼン等の芳香族炭化水素類、ジエチルエーテル、テトラヒドロフラン、ジオキサン等のエーテル類、アセトン、メチルエチルケトン、イソホロン、シクロヘキサノン、シクロペンタノン、Ｎ−メチル−２−ピロリドン等のケトン類、ブトキシエチルエーテル、ヘキシルオキシエチルアルコール、メトキシ−２−プロパノール、ベンジルオキシエタノール等のエーテルアルコール類、エチレングリコール、プロピレングリコール等のグリコール類、エチレングリコールジメチルエーテル、ジエチレングリコールジメチルエーテル、プロピレングリコールモノメチルエーテルアセテート、セロソルブ、メチルセロソルブ、エチルセロソルブ、カルビトール、メチルカルビトール、エチルカルビトール、ブチルカルビトール、プロピレングリコールモノメチルエーテル、プロピレングリコールモノエチルエーテル、ジプロピレングリコールモノメチルエーテル、ジプロピレングリコールモノエチルエーテル、トリエチレングリコールモノメチルエーテル、トリエチレングリコールモノエチルエーテル等のグリコールエーテル類、酢酸エチル、酢酸ブチル、乳酸エチル、γ−ブチロラクトン等のエステル類、フェノール、クロロフェノール等のフェノール類、Ｎ，Ｎ−ジメチルホルムアミド、Ｎ，Ｎ−ジメチルアセトアミド、Ｎ−メチルピロリドン等のアミド類、クロロホルム、塩化メチレン、テトラクロロエタン、モノクロロベンゼン、ジクロロベンゼン等のハロゲン系溶媒、２硫化炭素等の含ヘテロ元素化合物、水、およびこれらの混合溶媒が挙げられる。溶剤の添加量は、バインダや微粒子の種類や後述する塗布又は噴霧工程に好適な粘度範囲等に応じて、適宜調節することができる。
【００６０】
分散液には、透明光散乱層の透過視認性や所望の光学性能を損なわない範囲で、用途に応じて、微粒子以外にも従来公知の添加剤を加えてもよい。添加剤としては、例えば、酸化防止剤、界面活性剤、増粘剤、相溶化剤、核剤、紫外線吸収剤、光安定剤、帯電防止剤、離型剤、難燃剤、可塑剤、滑剤、および色材等が挙げられる。色材としては、カーボンブラック、アゾ系色素、アントラキノン系色素、ペリノン系色素等の色素または染料を用いることができる。また、液晶性化合物等を混合してもよい。
【００６１】
＜硬化膜＞
本発明における硬化膜とは、光輝性薄片状微粒子または略球状微粒子の少なくとも一方がバインダ中に分散した分散液を硬化させた透明膜であって、分散液が溶媒を含む場合には、分散液から溶媒を除去し、硬化させて得られるものである。ここで、本発明における硬化とは、モノマーの重合反応や、硬化剤や加熱、電子線照射等によるポリマー同士の架橋反応によって硬度が生じる反応だけでなく、加熱・焼成等で分散液から溶剤を除去し、バインダに硬度を与える反応も含む。
【００６２】
本発明における硬化膜は、粘着性を有していてもよい。硬化膜が粘着性を有することで、別途の接着層等を設けなくても、基材層や支持体層等の透明スクリーンの他の層に貼付することができる。
【００６３】
分散液を硬化して膜厚２μｍの硬化膜を作成した場合の硬化膜のヘイズ値は、好ましくは３０％以下であり、より好ましくは０〜２０％であり、さらに好ましくは０〜１０％である。このような硬化膜を作成できる分散液を用いることで、透明でありながら、より鮮明な像を結像することができる透明光散乱層を形成することができる。
【００６４】
硬化膜の厚さは、特に限定されるものではないが、好ましくは０．０１μｍ〜１ｍｍであり、より好ましくは０．１μｍ〜５００μｍであり、さらに好ましくは１μｍ〜３００μｍである。硬化膜の厚さが上記範囲内であれば、透明光散乱層としての機能を十分に発揮することができる。硬化膜は単層構成であってもよく、塗布等で２種以上の層を積層させた複層構成であってもよい。
【００６５】
硬化膜は、ＪＩＳ−Ｋ５６００−５−４（引っかき硬度法）に準拠して測定した引っかき硬度がＨＢ以上であることが好ましく、Ｈ以上であることがより好ましく、２Ｈ以上の耐傷性を有することがさらに好ましい。
【００６６】
（透明光散乱層）
透明光散乱層は、上記の分散液の硬化膜からなる。上記の分散液の硬化膜からなる。透明光散乱層内では、光を異方的に散乱反射させて、光の利用効率を高めることができる。上記の分散液の硬化膜のヘイズ値は、好ましくは５０％以下であり、より好ましくは１％以上４０％以下であり、さらに好ましくは１．３％以上３０％以下であり、さらにより好ましくは１．５％以上２０％以下である。硬化膜のヘイズ値が上記範囲内にあれば、硬化膜からなる透明光散乱層は、透明でありながら、より鮮明な像を結像することができる。
【００６７】
上記の分散液の硬化膜は、厚さをｔ（μｍ）とし、前記バインダに対する前記光輝性薄片状微粒子および／または前記略球状微粒子の濃度をｃ（質量％）としたとき、ｔとｃが、下記数式（Ｉ）：
０．０５≦（ｔ×ｃ）≦５０    ・・・（Ｉ）
を満たすことが好ましく、
０．１≦（ｔ×ｃ）≦４０    ・・・（Ｉ−２）
を満たすことがより好ましく、
０．１５≦（ｔ×ｃ）≦３５    ・・・（Ｉ−３）
を満たすことがさらに好ましく、
０．３≦（ｔ×ｃ）≦３０    ・・・（Ｉ−４）
を満たすことがさらにより好ましい。硬化膜の厚さｔと濃度ｃが上記の数式（Ｉ）を満たす場合、スクリーンの透明光拡散層のバインダ中の微粒子の分散状態が疎である（バインダ中の微粒子の濃度が低い）ため、真直ぐに透過する光の割合を増やし（微粒子に衝突しない光の割合を増やし）、その結果、透過光の視認性を損なわずに、スクリーンに鮮明な映像を表示することができる。なお、光輝性薄片状微粒子および／または略球状微粒子が２種以上含まれる場合、濃度ｃは全微粒子の合計濃度である。
【００６８】
透明光散乱層は、上記の分散液を基板上に塗布し、硬化させて形成することができる。このような工程により透明光散乱層を形成することで、微粒子の分散性が向上し、微粒子は異物となる大凝集物を生じにくい。その結果、透明性がより高く、かつ高品質なスクリーンを得ることができる。
【００６９】
透明光散乱層中の異物の数は、好ましくは０〜２０個であり、より好ましくは０〜１０個であり、特に好ましくは０〜５個である。異物は画像の鮮明性を悪化させるため、異物の数が上記の数値範囲内であれば、投影された画像は乱れや輝点のない、鮮明な画像として視認できる。なお、本発明において、透明光散乱層中の異物の数は、下記の測定方法にてカウントした数である。
（異物の測定方法）
透明光散乱層を２０ｃｍ角に裁断し、目視で確認できる大きな凝集物（異物）をカウントして、異物の数とした。  
【００７０】
＜透明スクリーン＞
本発明による透明スクリーンは、上記の分散液の硬化膜からなる透明光散乱層を備えるものである。当該透明スクリーンは、透明光散乱層のみからなる単層構成であってもよいし、保護層、基材層、粘着層、および反射防止層等の他の層をさらに備える複層構成の積層体であってもよい。また、当該透明スクリーンは、ガラスや透明パーティション等の支持体を備えてもよい。当該透明スクリーンは、光源から出射される投影光を異方的に散乱反射することにより投影光の視認性と透過光の視認性とを両立できる。当該透明スクリーンは、ガラスウィンドウ、ヘッドアップディスプレイ、およびウェアラブルディスプレイ等に好適に用いることができる。さらに、本発明による透明スクリーンは、車両用部材や建物用部材にも好適に用いることができる。
【００７１】
本発明による透明スクリーンの一実施形態の厚さ方向の模式図を図１に示す。透明スクリーンは、バインダ１０中に光輝性薄片状微粒子１１と、略球状微粒子１２と、が分散されてなる透明光散乱層１３を備える。このような透明スクリーンは、投影光１５を異方的に散乱することで、視認者１４は散乱光１６を視認できる。
【００７２】
当該透明スクリーンは、背面投射型スクリーン（透過型スクリーン）でもよく、前面投射型スクリーン（反射型スクリーン）でもよい。すなわち、本発明による透明スクリーンを備える映像表示装置においては、投射装置（光源）の位置がスクリーンに対して観察者側にあってもよく、観察者と反対側にあってもよい。また、透明スクリーンは、平面であってもよく、曲面であってもよい。
【００７３】
当該透明スクリーンは、ヘイズ値が、好ましくは５０％以下、より好ましくは１％以上４０％以下であり、さらに好ましくは１．３％以上３０％以下であり、さらにより好ましくは１．５％以上２０％以下である。また、当該透明スクリーンは、全光線透過率が好ましくは７０％以上であり、より好ましくは７５％以上であり、さらに好ましくは８０％以上であり、さらにより好ましくは８５％以上である。また、当該透透明スクリーンは、拡散透過率が、好ましくは１．５％以上６０％以下、より好ましくは１．７％以上５５％以下であり、より好ましくは１．９％以上５０％以下であり、さらにより好ましくは２．０％以上４５％以下である。ヘイズ値、および全光線透過率が上記範囲内であれば、透明性が高く、透過視認性をより向上させることができ、拡散透過率が上記範囲内であれば、入射光を効率よく拡散させ、視野角をより向上させることができるため、スクリーンとしての性能に優れる。なお、本発明において、透明スクリーンのヘイズ値、全光線透過率および拡散透過率は、濁度計（日本電色工業（株）製、品番：ＮＤＨ−５０００）を用いてＪＩＳ−Ｋ−７３６１およびＪＩＳ−Ｋ−７１３６に準拠して測定することができる。
【００７４】
当該透明スクリーンは、写像性が、好ましくは７０％以上であり、より好ましくは７５％以上であり、さらに好ましくは８０％以上であり、さらにより好ましくは８５％以上であり、特に好ましくは９０％以上である。当該透明スクリーンの写像性が上記範囲内であれば、透明スクリーンを透過して見える像が極めて鮮明となる。なお、本発明において、写像性とは、ＪＩＳ  Ｋ７３７４に準拠して、光学くし幅０．１２５ｍｍで測定した時の像鮮明度（％）の値である。
【００７５】
（基材）
基材は、透明光散乱層を硬化膜状に形成するための支持体である。基材は、具体的には、金属、セラミックス、ソーダガラス、石英ガラス、サファイヤ基板、石英、フロート板ガラス、シリコン基板等の無機材料からなる基板やポリエチレンテレフタレート（ＰＥＴ）、ポリエチレンテレナフタレート（ＰＥＮ）、ポリカーボネート（ＰＣ）、シクロオレフィンポリマー（ＣＯＰ）、ポリメチルメタクリレート（ＰＭＭＡ）、ポリスチレン（ＰＳ）、ポリイミド（ＰＩ）、ポリアリレート等の樹脂基板を用い得る。基板としては、例えば、４００ｎｍ〜７８０ｎｍの可視光領域で光学的に透明な基材がスクリーン以外のさまざまな光学用途に用いることができるため特に好ましい。紫外光領域において用いる場合には、紫外線の透過率が高い石英ガラスやサファイアガラスを含む基材を用いることが好ましい。基板上には密着性を向上させるために、表面処理や易接着層を設けるなどをしてもよく、水分や酸素等の気体の浸入を防ぐ目的で、ガスバリア層を設けるなどしてもよい。また、硬化反応が焼結等の高温工程を含む場合は、高温で軟化や損傷の起こらない材料を用いるのが好ましい。基材の厚さは、その強度が適切になるように用途・材料に応じて適宜変更することができる。基材の厚さとしては、例えば、１０μｍ〜１ｍｍ（１０００μｍ）の範囲としてもよく、１ｍｍ以上の厚板であってもよい。
【００７６】
（保護層）
保護層は、透明スクリーンの表面側（観察者側）に積層されるものであり、耐光性、耐傷性、および防汚性等の機能を付与するための層である。保護層は、透明スクリーンの透過視認性や所望の光学特性を損なわないような樹脂を用いて形成することが好ましい。このような樹脂としては、例えば、紫外線・電子線によって硬化する樹脂、即ち、電離放射線硬化性樹脂、電離放射線硬化性樹脂に熱可塑性樹脂と溶剤を混合したもの、および熱硬化型樹脂を用いることができるが、これらの中でも電離放射線硬化性樹脂が特に好ましい。
【００７７】
電離放射線硬化性樹脂組成物の被膜形成成分は、好ましくは、アクリレート系の官能基を有するもの、例えば比較的低分子量のポリエステル樹脂、ポリエーテル樹脂、アクリル樹脂、エポキシ樹脂、ウレタン樹脂、アルキッド樹脂、スピロアセタール樹脂、ポリブタジェン樹脂、ポリチオールポリエン樹脂、多価アルコール等の多官能化合物の（メタ）アルリレート等のオリゴマー又はプレポリマー及び反応性希釈剤としてエチル（メタ）アクリレート、エチルヘキシル（メタ）アクリレート、スチレン、メチルスチレン、Ｎ−ビニルピロリドン等の単官能モノマー並びに多官能モノマー、例えば、ポリメチロールプロパントリ（メタ）アクリレート、ヘキサンジオール（メタ）アクリレート、トリプロピレングリコールジ（メタ）アクリレート、ジエチレングリコールジ（メタ）アクリレート、ペンタエリスリトールトリ（メタ）アクリレート、ジペンタエリスリトールヘキサ（メタ）アクリレート、１，６−ヘキサンジオールジ（メタ）アクリレート、ネオペンチルグリコールジ（メタ）アクリレート等を比較的多量に含有するものが使用できる。
【００７８】
上記電離放射線硬化性樹脂組成物を紫外線硬化型樹脂組成物とするには、この中に光重合開始剤としてアセトフェノン類、ベンゾフェノン類、ミヒラーベンゾイルベンゾエート、α−アミロキシムエステル、テトラメチルチュウラムモノサルファイド、チオキサントン類や、光増感剤としてｎ−ブチルアミン、トリエチルアミン、ポリ−ｎ−ブチルホソフィン等を混合して用いることができる。特に本発明では、オリゴマーとしてウレタンアクリレート、モノマーとしてジペンタエリスリトールヘキサ（メタ）アクリレート等を混合するのが好ましい。
【００７９】
電離放射線硬化性樹脂組成物の硬化方法としては、前記電離放射線硬化性樹脂組成物の硬化方法は通常の硬化方法、即ち、電子線又は紫外線の照射によって硬化することができる。例えば、電子線硬化の場合には、コックロフトワルトン型、バンデグラフ型、共振変圧型、絶縁コア変圧器型、直線型、ダイナミトロン型、高周波型等の各種電子線加速機から放出される５０〜１０００ＫｅＶ、好ましくは１００〜３００ＫｅＶのエネルギーを有する電子線等が使用され、紫外線硬化の場合には超高圧水銀灯、高圧水銀灯、低圧水銀灯、カーボンアーク、キセノンアーク、メタルハライドランプ等の光線から発する紫外線等が利用できる。
【００８０】
保護層は、上記の透明光散乱層上に上記電離放射（紫外線）線硬化型樹脂組成物の塗工液をスピンコート、ダイコート、ディップコート、バーコート、フローコート、ロールコート、グラビアコート等の方法で、透明光散乱層の表面に塗布し、上記のような手段で塗工液を硬化させることにより形成することができる。また、保護層の表面には、目的に応じて、凹凸構造、プリズム構造、マイクロレンズ構造等の微細構造を付与することもできる。
【００８１】
（反射防止層）
反射防止層は、透明スクリーンの最表面での反射や、外光からの映りこみを防止するための層である。反射防止層は、透明スクリーンの表面側（観察者側）に積層されるものであってもよく、両面に積層されるものであってもよい。特に透明スクリーンとして用いる際には観察者側に積層するのが好ましい。反射防止層は、透明スクリーンの透過視認性や所望の光学特性を損なわないような樹脂を用いて形成することが好ましい。このような樹脂としては、例えば、紫外線・電子線によって硬化する樹脂、即ち、電離放射線硬化性樹脂、電離放射線硬化性樹脂に熱可塑性樹脂と溶剤を混合したもの、および熱硬化型樹脂を用いることができるが、これらの中でも電離放射線硬化性樹脂が特に好ましい。また、反射防止層の表面には、目的に応じて、凹凸構造、プリズム構造、マイクロレンズ構造等の微細構造を付与することもできる。
【００８２】
反射防止層の形成方法としては、特に限定されないが、コーティングフィルムの貼合、フィルム基板に直接蒸着またはスパッタリング等でドライコートする方式、グラビア塗工、マイクログラビア塗工、バー塗工、スライドダイ塗工、スロットダイ塗工、デイップコート等のウェットコート処理などの方式を用いることができる。
【００８３】
＜透明スクリーンの製造方法＞
本発明による透明スクリーンの製造方法は、上記の分散液を基板上に塗布し、硬化させて、硬化膜からなる透明光散乱層を形成する工程を含むものであり、好ましくは分散液中の溶媒を除去すること硬化させることが好ましい。また、本発明による透明スクリーンの製造方法は、保護層、基材層、粘着層、および反射防止層等の他の層をさらに積層する工程を含んでもよい。
【００８４】
分散液の塗布方法は、特に限定されるものではないが、例えば、ロールコート、ダイコート、エアナイフコート、ブレードコート、スピンコート、リバースコート、グラビアコートなどの塗布法や、エアースプレー装置、インクジェット装置あるいは超音波噴霧装置を用いた噴霧による塗布法、または、グラビア印刷、スクリーン印刷、オフセット印刷、インクジェット印刷などの印刷法が挙げられる。
【００８５】
また、分散液には、塗布性を向上させるために、溶剤等を適宜添加してもよい。溶剤としては、例えば、メタノール、エタノール、ｎ−プロパノール、イソプロパノール、エチレングリコール、プロピレングリコール等のアルコール類、アセトン、メチルエチルケトン、シクロヘキサノン、シクロペンタノン、Ｎ−メチル−２−ピロリドン等のケトン類、トルエン、キシレン、テトラメチルベンゼン等の芳香族炭化水素類、セロソルブ、メチルセロソルブ、エチルセロソルブ、カルビトール、メチルカルビトール、エチルカルビトール、ブチルカルビトール、プロピレングリコールモノメチルエーテル、プロピレングリコールモノエチルエーテル、ジプロピレングリコールモノメチルエーテル、ジプロピレングリコールモノエチルエーテル、トリエチレングリコールモノメチルエーテル、トリエチレングリコールモノエチルエーテル等のグリコールエーテル類、酢酸エチル、酢酸ブチル、セロソルブアセテート、エチルセロソルブアセテート、ブチルセロソルブアセテート、カルビトールアセテート、エチルカルビトールアセテート、ブチルカルビトールアセテート、プロピレングリコールモノメチルエーテルアセテート、プロピレングリコールモノエチルエーテルアセテート、および３−メトキシブチルアセテート等の酢酸エステル類、その他、塩化メチレン、クロロホルム、クロロベンゼン、ジクロロベンゼンテトラヒドロフラン、Ｎ，Ｎ−ジメチルホルムアミド、Ｎ，Ｎ−ジメチルアセトミド等の有機溶剤が挙げられる。溶剤の添加量は、バインダや微粒子の種類、所望の粘度範囲等に応じて、適宜調節することができる。
【００８６】
＜車両用部材＞
本発明による車両用部材は、上記の透明スクリーンを備えてなる。車両用部材としてはウインドウシールド、すなわちフロントガラス、リアガラス、フロントベンチガラス、フロントドアガラス、リアドアガラス、リアクォーターガラス、リアベンチガラスおよびサンルーフ等が挙げられる。車両用部材は上記の透明スクリーンを備えることで、別途のスクリーンを設けなくても、車両用部材上に鮮明な画像を表示させることができる。
【００８７】
＜建物用部材＞
本発明による建物用部材は、上記の透明スクリーンを備えてなる。建物用部材としては、住宅の窓ガラス、コンビニや路面店のガラス壁等を挙げることができる。建物用部材は上記の透明スクリーンを備えることで、別途のスクリーンを設けなくても、建物用部材上に鮮明な画像を表示させることができる。
【００８８】
＜映像投影システム＞
本発明による映像投影システムは、上記の透明スクリーンと、投射装置とを備えてなる。当該画像表示装置においては、投射装置（光源）の位置がスクリーンに対して視認者側にあってもよく、視認者の反対側にあってもよい。投射装置とは、スクリーン上に映像を投射できるものであれば特に限定されず、例えば、市販のリアプロジェクタやフロントプロジェクタを用いることができる。
【００８９】
本発明による透明スクリーンおよび映像投影システムの一実施形態の模式図を図２に示す。透明スクリーン２３は、透明パーティション（支持体）２２と、透明パーティション２２上の視認者２４側に透明光散乱層２１とを備えてなる。透明スクリーン２３は、透明光散乱層２１を透明パーティション２２に貼付するために、両者の間に粘着層を含んでもよい。透過型スクリーンである場合、映像投影システムは、透明スクリーン２３と、透明パーティション２２に対して視認者２４と反対側（背面側）に設置された投射装置２５Ａとを備えてなる。投射装置２５Ａから出射された投影光２６Ａは、透明スクリーン２３の背面側から入射し、透明スクリーン２３により異方的に散乱することで、視認者２４は散乱光２７Ａを視認できる。また、反射型スクリーンである場合、映像投影システムは、透明スクリーン２３と、透明パーティション２２に対して視認者２４と同じ側（前面側）に設置された投射装置２５Ｂとを備えてなる。投射装置２５Ｂから出射された投影光２６Ｂは、透明スクリーン２３の前面側から入射し、透明スクリーン２３により異方的に散乱することで、視認者２４は散乱光２７Ｂを視認できる。
【実施例】
【００９０】
以下、実施例と比較例を挙げて本発明をより具体的に説明するが、本発明は下記の実施例に限定解釈されるものではない。
【００９１】
実施例および比較例において、各種物性および性能評価の測定方法は次のとおりである。
（１）ヘイズ
濁度計（日本電色工業（株）製、品番：ＮＤＨ−５０００）を用い、ＪＩＳ Ｋ７１３６に準拠して測定した。
（２）全光線透過率
濁度計（日本電色工業（株）製、品番：ＮＤＨ−５０００）を用い、ＪＩＳ Ｋ７３６１−１に準拠して測定した。
（３）拡散透過率
濁度計（日本電色工業（株）製、品番：ＮＤＨ−５０００）を用い、ＪＩＳ Ｋ７３６１−１に準拠して測定した。
（４）写像性
写像性測定器（スガ試験機（株）製、品番：ＩＣＭ−１Ｔ）を用い、ＪＩＳ  Ｋ７３７４に準拠して、光学くし幅０．１２５ｍｍで測定した時の像鮮明度（％）の値を写像性とした。像鮮明度の値が大きい程、透過写像性が高いことを示す。
（５）異物
下記で作製した透明光散乱層を２０ｃｍ角に裁断し、目視で確認できる大きな凝集物（異物）をカウントした。透明光散乱層中の異物の少なさを下記の基準に基づいて目視で評価した。
［評価基準］
◎：異物が０〜５個であった。
○：異物が６〜２０個であった。
×：異物が２１個以上であった。
（６）スクリーン性能
透明スクリ−ンの法線方向に対して角度１５度で５０ｃｍ離れた位置から、オンキョーデジタルソリューションズ（株）製のモバイルＬＥＤミニプロジェクターＰＰ−Ｄ１Ｓを用いて画像を投影した。次に、スクリ−ンの面上に焦点が合うようにプロジェクターの焦点つまみを調整した後、スクリ−ンの前方（スクリーンに対してプロジェクターと同じ側、いわゆるフロントプロジェクション）１ｍおよび後方（スクリーンに対してプロジェクターと反対側、いわゆるリアプロジェクション）１ｍの２ヶ所からスクリ−ンに映し出された画像を目視で観察し、下記の基準に基づいて目視で評価した。スクリ−ンの前方からの観察は反射型スクリーンとしての性能が評価でき、後方からの観察により透過型スクリーンとしての性能が評価できる。
［評価基準］
◎：極めて鮮明に映像を視認することができた。
○：鮮明に映像を視認することができた。
△：映像の輪郭、色相がややぼやけて視認された。
×：映像の輪郭がぼやけ、スクリーンとして使用するには不適であった。
（７）硬化膜
下記の実施例および比較例で得た分散液を硬化して、ガラス板上に膜厚２μｍの硬化膜を作成した。作成したガラス板付き硬化膜のヘイズ値を上記（１）と同様にして測定し、膜厚２μｍの硬化膜のヘイズ値とした（なお、ガラス板のヘイズ値はほぼ０であるため、実質的に硬化膜のヘイズ値には影響を与えない）。
【００９２】
＜透明スクリーンの作製＞
［実施例１］
バインダとして熱可塑性樹脂（ＰＭＭＡ樹脂、三菱レイヨン(株)製、商品名：アクリペットＶＨ）と、略球状微粒子として、ＰＭＭＡ樹脂に対して０．３０質量％の酸化ジルコニウム（ＺｒＯ２）粉末（一次粒子のメジアン径１１ｎｍ、屈折率２．４０）とを、クロロホルムに添加し、均一に撹拌して透明光散乱層用樹脂組成物（分散液、固形分濃度２０質量％）を得た。得られた透明光散乱層用樹脂組成物を、バーコーターにて厚さ３ｍｍのフロート板ガラス上に塗布し、２４時間の室温乾燥および減圧条件下（ヤマト科学(株)社製、角形真空乾燥器使用、７０℃、０．１ｋＰａで２４時間）にてクロロホルムを除去することで硬化させて、膜厚が２０μｍの硬化膜からなる透明光散乱層を作製した。硬化膜（透明光散乱層）の厚さをｔ（μｍ）とし、略球状微粒子の濃度をｃ（質量％）としたとき、ｔ×ｃ＝６であった。
【００９３】
得られた透明光散乱層を有するフロート板ガラスをそのままスクリーンとして用いたところ、ヘイズ値は１０％、全光線透過率は８９％、拡散透過率は９％であり、高い透明性を有していた。
上記方法で測定した異物は３個と少なく、透明性に優れていた。また、写像性は９０％であり、スクリーンを透過して見える像が鮮明であった。さらに、スクリーン性能を評価したところ、前方観察時、後方観察時ともにスクリーンに画像が十分に結像し、特に後方観察時において極めて鮮明な映像を視認することができた。したがって、鮮明な背景の像と鮮明な投影画像を同時に視認することができた。
【００９４】
［実施例２］
バインダとしてゾルゲル材料（エタノール５３０質量部、水４５質量部及び濃塩酸０．２質量部を混合した液に、テトラエトキシシラン（ＴＥＯＳ）５４．３質量部と、メチルトリエトキシシラン（ＭＴＥＳ）４５．７質量部を滴下して撹拌した混合物）を用い、ＺｒＯ２の代わりに、光輝性薄片状微粒子として、ゾルゲル材料の固形分に対して０．３０質量％の薄片状アルミニウム微粒子Ａ（一次粒子の平均径１μｍ、アスペクト比２５、正反射率１６．８％）を加え、透明光散乱層用ゾルゲル組成物（分散液）を得た。前記透明光散乱層用ゾルゲル組成物を、スピンコーターを用いて、フロート板ガラス板Ａ上に回転数５００ｒｐｍで１０秒塗布した後、さらに８００ｒｐｍ、４５秒で塗布した。得られた塗布膜を室温で乾燥させ、さらに２５０℃の乾燥炉中で１０分間加熱して乾燥させて、膜厚２μｍの硬化膜からなる透明光散乱層を作製した。硬化膜（透明光散乱層）の厚さをｔ（μｍ）とし、光輝性薄片状微粒子の濃度をｃ（質量％）としたとき、ｔ×ｃ＝０．６であった。
【００９５】
得られた透明光散乱層を有するフロート板ガラスをそのままスクリーンとして用いたところ、ヘイズ値は７％、全光線透過率は８４％、拡散透過率は６％であり、高い透明性を有していた。
上記方法で測定した異物は４個と少なく、透明性に優れていた。また、写像性は８６％であり、スクリーンを透過して見える像が鮮明であった。さらに、スクリーン性能を評価したところ、前方観察時、後方観察時ともにスクリーンに画像が十分に結像し、特に前方観察時において極めて鮮明な映像を視認することができた。したがって、鮮明な背景の像と鮮明な投影画像を同時に視認することができた。
【００９６】
［実施例３］
バインダとして水ガラス（珪酸ナトリウム溶液、キシダ化学（株）製、商品名：水ガラス３号）を用い、ＺｒＯ２の濃度を、水ガラス固形分に対して０．７５質量％添加し、さらにイソプロピルアルコールを固形分濃度が２０質量％になるように添加し、透明光散乱層用水ガラス組成物（分散液）を調製した。前記透明光散乱層用水ガラス組成物を、噴霧装置（東レエンジニアリング(株)社製、エレクトロスプレーコーティング装置）にてフロート板ガラス板上に噴霧塗布した。塗布後、ホットプレート上で１００℃、１０分間熱処理して塗膜を乾燥し、さらに２５０℃の乾燥炉中で１０分間加熱して乾燥させ、膜厚が５μｍの硬化膜からなる透明光散乱層を作製した。硬化膜（透明光散乱層）の厚さをｔ（μｍ）とし、略球状微粒子の濃度をｃ（質量％）としたとき、ｔ×ｃ＝３．７５であった。
【００９７】
得られた透明光散乱層を有するフロート板ガラスをそのままスクリーンとして用いたところ、ヘイズ値は３％、全光線透過率は９５％、拡散透過率は３％であり、高い透明性を有していた。
上記方法で測定した異物は３個と少なく、透明性に優れていた。また、写像性は９０％であり、スクリーンを透過して見える像が鮮明であった。さらに、スクリーン性能を評価したところ、前方観察時、後方観察時ともにスクリーンに画像が十分に結像し、特に後方観察時において極めて鮮明な映像を視認することができた。したがって、鮮明な背景の像と鮮明な投影画像を同時に視認することができた。
【００９８】
［実施例４］
バインダとして市販のポリマーアクリレート型ＵＶ硬化性樹脂（ＤＩＣ（株）製  ユニディックＶ−６８４１）を用い、ＵＶ硬化性樹脂中の固形分重量に対して０．６０質量％の酸化ジルコニウム（ＺｒＯ２）粉末（一次粒子のメジアン径１１ｎｍ、屈折率２．４０）を添加し、分散液Ａを調製した。さらに、この分散液Ａ１００重量部に対して光重合開始剤（ＢＡＳＦジャパン（株）製、イルガキュア１８４）５重量部を添加し、光硬化性を有する分散液Ｂを得た。得られた分散液Ｂを、厚さ３ｍｍのフロート板ガラス上に、乾燥後の膜厚が１０μｍとなるようにバーコーターを用いて塗布し、７０℃の熱風乾燥機で５分間乾燥した後、紫外線を照射することで透明光散乱層を作製した。硬化膜（透明光散乱層）の厚さをｔ（μｍ）とし、略球状微粒子の濃度をｃ（質量％）としたとき、ｔ×ｃ＝６であった。
【００９９】
得られた透明光散乱層を有するフロート板ガラスをそのままスクリーンとして用いたところ、ヘイズ値は８％、全光線透過率は９０％、拡散透過率は７％であり、高い透明性を有していた。
上記方法で測定した異物は２個と少なく、透明性に優れていた。また、写像性は８７％であり、スクリーンを透過して見える像が鮮明であった。さらに、スクリーン性能を評価したところ、前方観察時、後方観察時ともにスクリーンに画像が十分に結像し、特に後方観察時において極めて鮮明な映像を視認することができた。したがって、鮮明な背景の像と鮮明な投影画像を同時に視認することができた。また、硬化膜の鉛筆硬度は２Ｈと十分な耐擦傷性を有していた。
【０１００】
［実施例５］
略球状微粒子としてＺｒＯ２の添加量を０．６５質量％に変更し、さらに光輝性薄片状微粒子として０．０３質量％の薄片状アルミニウム微粒子Ａを添加した分散液Ｃを用いた以外は、実施例１と同様にして、膜厚が２０μｍの硬化膜からなる透明光散乱層を作製した。硬化膜（透明光散乱層）の厚さをｔ（μｍ）とし、略球状微粒子および光輝性薄片状微粒子の濃度をｃ（質量％）としたとき、ｔ×ｃ＝１３．６であった。
【０１０１】
得られた透明光散乱層を有するフロート板ガラスをそのままスクリーンとして用いたところ、ヘイズ値は１２％、全光線透過率は７８％、拡散透過率は９％であり、高い透明性を有していた。
上記方法で測定した異物は３個と少なく、透明性に優れていた。また、写像性は８５％であり、スクリーンを透過して見える像が鮮明であった。さらに、スクリーン性能を評価したところ、前方観察時、後方観察時ともにスクリーンに画像が十分に結像し、前方観察時、後方観察時ともに極めて鮮明な映像を視認することができた。したがって、鮮明な背景の像と鮮明な投影画像を同時に視認することができた。
【０１０２】
［実施例６］
バインダとして市販のアクリルラッカー（藤倉化成（株）製  レクラック７３  クリヤー）を用い、ラッカー中の固形分重量に対して光輝性薄片状微粒子として０．０２質量％の薄片状アルミニウム微粒子Ａを添加し、分散液Ｄを調製した。さらにこの分散液Ｄ１００重量部に対し、溶剤としてシンナー（藤倉化成（株）製  レクラック♯５９７５シンナー）１００重量部を添加して粘度を調製した後、これを、乾燥後の塗膜厚さが２０μｍになるように、ポリメチルメタクリレート樹脂基材（ＰＭＭＡ基材、厚み５ｍｍ）にエアーブラシで噴霧塗布し、７０℃の熱風乾燥機で５分間乾燥することにより、透明光散乱層を作製した。硬化膜（透明光散乱層）の厚さをｔ（μｍ）とし、光輝性薄片状微粒子の濃度をｃ（質量％）としたとき、ｔ×ｃ＝０．４であった。
【０１０３】
得られた透明光散乱層を有するＰＭＭＡ基材をそのままスクリーンとして用いたところ、ヘイズ値は６％、全光線透過率８７％、拡散透過率５％であり高い透明性を有していた。上記方法で測定した異物は３個と少なく、透明性に優れていた。また、写像性は８８％であり、スクリーンを透過して見える像が鮮明であった。さらに、スクリーン性能を評価したところ、前方観察時、後方観察時ともにスクリーンに画像が十分に結像し、特に前方観察時において極めて鮮明な映像を視認することができた。したがって、鮮明な背景の像と鮮明な投影画像を同時に視認することができた。
【０１０４】
［実施例７］
透明光散乱層の乾燥後の塗膜厚さが４０μｍになるように、厚さ５ｍｍのＰＭＭＡ基材にエアーブラシで分散液Ｄを噴霧塗布した以外は実施例６と同様にして透明光散乱層を作製した。硬化膜（透明光散乱層）の厚さをｔ（μｍ）とし、光輝性薄片状微粒子の濃度をｃ（質量％）としたとき、ｔ×ｃ＝０．８であった。得られた透明光散乱層を有するＰＭＭＡ基材をそのままスクリーンとして用いたところ、ヘイズ値は９％、全光線透過率８３％、拡散透過率８％であり高い透明性を有していた。
【０１０５】
上記方法で測定した異物は４個と少なく、透明性に優れていた。また、写像性は８５％であり、スクリーンを透過して見える像が鮮明であった。さらに、スクリーン性能を評価したところ、前方観察時、後方観察時ともにスクリーンに画像が十分に結像し、特に前方観察時において極めて鮮明な映像を視認することができた。したがって、鮮明な背景の像と鮮明な投影画像を同時に視認することができた。
【０１０６】
［実施例８］
薄片状アルミニウム微粒子Ａの濃度を０．００５質量％に変更し、さらにシンナー量を８０重量部に変更した以外は実施例６と同様にして分散液Ｅを調製し、乾燥後の膜厚が１００μｍになるようにＰＭＭＡ基材（厚さ５ｍｍ）にエアーブラシで分散液Ｅを噴霧塗布し、７０℃の熱風乾燥機で５分間乾燥することにより、透明光散乱層を作製した。硬化膜（透明光散乱層）の厚さをｔ（μｍ）とし、光輝性薄片状微粒子の濃度をｃ（質量％）としたとき、ｔ×ｃ＝０．５であった。
得られた透明光散乱層を有するＰＭＭＡ基材をそのままスクリーンとして用いたところ、ヘイズ値は９％、全光線透過率８２％、拡散透過率８％であり高い透明性を有していた。
【０１０７】
上記方法で測定した異物は５個と少なく、透明性に優れていた。また、写像性は８２％であり、スクリーンを透過して見える像が鮮明であった。さらに、スクリーン性能を評価したところ、前方観察時、後方観察時ともにスクリーンに画像が十分に結像し、特に前方観察時において極めて鮮明な映像を視認することができた。したがって、鮮明な背景の像と鮮明な投影画像を同時に視認することができた。
【０１０８】
［実施例９］
バインダとして市販のウレタンアクリレート型ＵＶ硬化性樹脂（ＤＩＣ（株）製  ユニディックＶ−４０１８）を用い、ＵＶ硬化性樹脂中の固形分重量に対して０．２質量％の薄片状アルミニウム微粒子Ａを添加し、分散液Ｆを調製した。さらに、この分散液Ｆ１００重量部に対して光重合開始剤（ＢＡＳＦジャパン（株）製、イルガキュア１８４）５重量部を添加し、光硬化性を有する分散液Ｇを得た。得られた分散液Ｇを、厚さ１００μｍの二軸延伸ポリエステルフィルム（東洋紡（株）製、コスモシャインＡ４１００）に、乾燥後の膜厚が２μｍとなるようにバーコーターを用いて塗布し、７０℃の熱風乾燥機で５分間乾燥した後、紫外線を照射することで透明光散乱層を作製した。硬化膜（透明光散乱層）の厚さをｔ（μｍ）とし、光輝性薄片状微粒子の濃度をｃ（質量％）としたとき、ｔ×ｃ＝０．４であった。
【０１０９】
得られた透明光散乱層を有するポリエステルフィルムをそのままスクリーンとして用いたところ、ヘイズ値は５％、全光線透過率８６％、拡散透過率４％であり高い透明性を有していた。
上記方法で測定した異物は４個と少なく、透明性に優れていた。また、写像性は８９％であり、スクリーンを透過して見える像が鮮明であった。さらに、スクリーン性能を評価したところ、前方観察時、後方観察時ともにスクリーンに画像が十分に結像し、特に前方観察時において極めて鮮明な映像を視認することができた。したがって、鮮明な背景の像と鮮明な投影画像を同時に視認することができた。また、硬化膜の鉛筆硬度は２Ｈと十分な耐擦傷性を有していた。
【０１１０】
［実施例１０］
バインダとして市販の２液型ウレタン塗料（ロックペイント（株）社製  マルチトップクリヤーＳＨ）を用い、光輝性薄片状微粒子として０．０３質量％の薄片状アルミニウム微粒子Ａを添加し、分散液Ｈを調製した。さらに、この分散液Ｈ１００重量部に対して硬化剤（ロックペイント（株）社製  マルチトップＳ硬化剤）５０重量部、およびシンナー（ロックペイント（株）社製  ロックエースシンナー）２０重量部を添加して分散液Ｉを調製した。得られた分散液Ｉを、乾燥後の膜厚が１５μｍになるように、フロート板ガラスにエアーブラシで噴霧塗布し、７０℃の熱風乾燥機で５分間乾燥することにより、透明光散乱層を作製した。硬化膜（透明光散乱層）の厚さをｔ（μｍ）とし、光輝性薄片状微粒子の濃度をｃ（質量％）としたとき、ｔ×ｃ＝０．４５であった。
【０１１１】
得られた透明光散乱層を有するガラス板をそのままスクリーンとして用いたところ、ヘイズ値は５％、全光線透過率８９％、拡散透過率５％であり高い透明性を有していた。
上記方法で測定した異物は２個と少なく、透明性に優れていた。また、写像性は９０％であり、スクリーンを透過して見える像が鮮明であった。さらに、スクリーン性能を評価したところ、前方観察時、後方観察時ともにスクリーンに画像が十分に結像し、特に前方観察時において極めて鮮明な映像を視認することができた。したがって、鮮明な背景の像と鮮明な投影画像を同時に視認することができた。
【０１１２】
［実施例１１］
バインダとして市販のウレタンアクリレート型ＵＶ硬化性樹脂（ＤＩＣ（株）製  ユニディックＶ−４０１８）を用い、ＵＶ硬化性樹脂中の固形分重量に対して１．２質量％のニッケル微粒子（光輝性薄片状微粒子、一次粒子の平均径９μｍ、アスペクト比９０、正反射率１６．８％）を添加し、分散液Ｊを調製した。さらに、この分散液Ｊ１００重量部に対して光重合開始剤（ＢＡＳＦジャパン（株）製、イルガキュア１８４）５重量部を添加し、光硬化性を有する分散液Ｋを得た。得られた分散液Ｋを、厚さ１００μｍの２軸延伸ポリエステルフィルム（東洋紡（株）製、コスモシャインＡ４１００）に、乾燥後の膜厚が５μｍとなるようにバーコーターを用いて塗布し、７０℃の熱風乾燥機で５分間乾燥した後、紫外線を照射することで透明光散乱層を作製した。硬化膜（透明光散乱層）の厚さをｔ（μｍ）とし、光輝性薄片状微粒子の濃度をｃ（質量％）としたとき、ｔ×ｃ＝６であった。
【０１１３】
得られた透明光散乱層を有するポリエステルフィルムをそのままスクリーンとして用いたところ、ヘイズ値は１８％、全光線透過率８３％、拡散透過率１５％であり高い透明性を有していた。
上記方法で測定した異物は３個と少なく、透明性に優れていた。また、写像性は７４％であり、スクリーンを透過して見える像が鮮明であった。さらに、スクリーン性能を評価したところ、前方観察時、後方観察時ともにスクリーンに画像が十分に結像し、前方観察時、後方観察時ともに極めて鮮明な映像を視認することができた。したがって、鮮明な背景の像と鮮明な投影画像を同時に視認することができた。また、硬化膜の鉛筆硬度は２Ｈと十分な耐擦傷性を有していた。
【０１１４】
［実施例１２］
薄片状アルミニウム微粒子Ａの濃度を０．８０質量％に変更した以外は実施例６と同様にして分散液Ｌを調製した。得られた分散液Ｌを用いて、乾燥後の膜厚が１０μｍになるようにＰＭＭＡ基材（厚さ５ｍｍ）にエアーブラシで分散液Ｌを噴霧塗布し、７０℃の熱風乾燥機で５分間乾燥することにより、透明光散乱層を作製した。硬化膜（透明光散乱層）の厚さをｔ（μｍ）とし、光輝性薄片状微粒子の濃度をｃ（質量％）としたとき、ｔ×ｃ＝８であった。
得られた透明光散乱層を有するＰＭＭＡ基材をそのままスクリーンとして用いたところ、ヘイズ値は２０％、全光線透過率７５％、拡散透過率１５％であり高い透明性を有していた。
【０１１５】
上記方法で測定した異物は４個と少なく、透明性に優れていた。また、写像性は７３％であり、スクリーンを透過して見える像が鮮明であった。さらに、スクリーン性能を評価したところ、前方観察時、後方観察時ともにスクリーンに画像が十分に結像し、前方観察時、後方観察時ともに極めて鮮明な映像を視認することができた。したがって、鮮明な背景の像と鮮明な投影画像を同時に視認することができた。
【０１１６】
［実施例１３］
薄片状アルミニウム微粒子Ａの濃度を０．０１質量％に変更した以外は実施例６と同様にして分散液Ｍを調製した。得られた分散液Ｍを用いて、乾燥後の膜厚が５０μｍになるようにＰＭＭＡ基材（厚さ５ｍｍ）にエアーブラシで分散液Ｍを噴霧塗布し、７０℃の熱風乾燥機で５分間乾燥することにより、透明光散乱層を作製した。硬化膜（透明光散乱層）の厚さをｔ（μｍ）とし、光輝性薄片状微粒子の濃度をｃ（質量％）としたとき、ｔ×ｃ＝０．５であった。
得られた透明光散乱層を有するＰＭＭＡ基材をそのままスクリーンとして用いたところ、ヘイズ値は６％、全光線透過率８７％、拡散透過率５％であり高い透明性を有していた。
【０１１７】
上記方法で測定した異物は２個と少なく、透明性に優れていた。また、写像性は８６％であり、スクリーンを透過して見える像が鮮明であった。さらに、スクリーン性能を評価したところ、前方観察時、後方観察時ともにスクリーンに画像が十分に結像し、前方観察時、後方観察時ともに鮮明な映像を視認することができ、特に前方観察時において極めて鮮明な映像を視認することができた。したがって、鮮明な背景の像と鮮明な投影画像を同時に視認することができた。
【０１１８】
［実施例１４］
光輝性薄片状微粒子として銀微粒子（一次粒子の平均径１μｍ、アスペクト比２００、正反射率３２．８％）を２．５質量％用いた以外は実施例１と同様にして分散液Ｎを調製した。得られた分散液Ｎを用いて、乾燥後の膜厚が５μｍになるように実施例１と同様にして、厚さ３ｍｍのフロート板ガラス上に透明光散乱層を作製した。硬化膜（透明光散乱層）の厚さをｔ（μｍ）とし、光輝性薄片状微粒子の濃度をｃ（質量％）としたとき、ｔ×ｃ＝１２．５であった。
得られた透明光散乱層を有するフロート板ガラスをそのままスクリーンとして用いたところ、ヘイズ値は１５％、全光線透過率７４％、拡散透過率１１％であり高い透明性を有していた。
【０１１９】
上記方法で測定した異物は５個と少なく、透明性に優れていた。また、写像性は７０％であり、スクリーンを透過して見える像が鮮明であった。さらに、スクリーン性能を評価したところ、前方観察時、後方観察時ともにスクリーンに画像が十分に結像し、前方観察時、後方観察時ともに極めて鮮明な映像を視認することができた。したがって、鮮明な背景の像と鮮明な投影画像を同時に視認することができた。
【０１２０】
［実施例１５］
酸化ジルコニウム（ＺｒＯ２）粉末の濃度を０．０１質量％に変更した以外は実施例１と同様にして分散液Ｏを調製した。得られた分散液Ｏを用いて、乾燥後の膜厚が３０μｍになるように変更した以外は実施例１と同様にして、透明光散乱層を作製した。硬化膜（透明光散乱層）の厚さをｔ（μｍ）とし、略球状微粒子の濃度をｃ（質量％）としたとき、ｔ×ｃ＝０．３であった。
得られた透明光散乱層を有するフロート板ガラスをそのままスクリーンとして用いたところ、ヘイズ値は０．５％、全光線透過率９４％、拡散透過率０．５％であり高い透明性を有していた。
【０１２１】
上記方法で測定した異物は２個と少なく、透明性に優れていた。また、写像性は９１％であり、スクリーンを透過して見える像が鮮明であった。さらに、スクリーン性能を評価したところ、前方観察時、後方観察時ともにスクリーンに画像が十分に結像し、特に後方観察時において極めて鮮明な映像を視認することができた。したがって、鮮明な背景の像と鮮明な投影画像を同時に視認することができた。
【０１２２】
［実施例１６］
略球状微粒子として酸化ジルコニウム（ＺｒＯ２）粉末（一次粒子のメジアン径１１ｎｍ、屈折率２．４０）を２．０質量％用いた以外は実施例２と同様にして分散液Ｐを調製した。得られた分散液Ｐを用いて、乾燥後の膜厚が１μｍになるように実施例２と同様にして、厚さ３ｍｍのフロート板ガラス上に透明光散乱層を作製した。硬化膜（透明光散乱層）の厚さをｔ（μｍ）とし、略球状微粒子の濃度をｃ（質量％）としたとき、ｔ×ｃ＝２であった。
得られた透明光散乱層を有するフロート板ガラスをそのままスクリーンとして用いたところ、ヘイズ値は２％、全光線透過率９２％、拡散透過率２％であり高い透明性を有していた。
【０１２３】
上記方法で測定した異物は５個と少なく、透明性に優れていた。また、写像性は９２％であり、スクリーンを透過して見える像が鮮明であった。さらに、スクリーン性能を評価したところ、前方観察時、後方観察時ともにスクリーンに画像が十分に結像し、特に後方観察時において極めて鮮明な映像を視認することができた。したがって、鮮明な背景の像と鮮明な投影画像を同時に視認することができた。
【０１２４】
［実施例１７］
バインダとして市販のエポキシアクリレート型ＵＶ硬化性樹脂 （ＤＩＣ（株）製  ユニディックＶ−５５００）を用い、ＵＶ硬化性樹脂中の固形分重量に対してＺｒＯ２の添加量を０．６０質量％の酸化ジルコニウム（ＺｒＯ２）粉末（一次粒子のメジアン径１１ｎｍ、屈折率２．４０）を添加し、分散液Ｑを調製した。さらに、この分散液Ｑ１００重量部に対して光重合開始剤（ＢＡＳＦジャパン（株）製、イルガキュア１８４）５重量部を添加し、光硬化性を有する分散液Ｒを得た。得られた分散液Ｒを、厚さ３ｍｍのフロート板ガラス 上に、乾燥後の膜厚が１０μｍとなるようにバーコーターを用いて塗布し、７０℃の熱風乾燥機で５分間乾燥した後、紫外線を照射することで透明光散乱層を作製した。硬化膜（透明光散乱層）の厚さをｔ（μｍ）とし、略球状微粒子の濃度をｃ（質量％）としたとき、ｔ×ｃ＝６であった。
【０１２５】
得られた透明光散乱層を有するフロート板ガラスをそのままスクリーンとして用いたところ、ヘイズ値は８％、全光線透過率は８７％、拡散透過率は７％であり、高い透明性を有していた。
上記方法で測定した異物は３個と少なく、透明性に優れていた。また、写像性は８５％であり、スクリーンを透過して見える像が鮮明であった。さらに、スクリーン性能を評価したところ、前方観察時、後方観察時ともにスクリーンに画像が十分に結像し、特に後方観察時において極めて鮮明な映像を視認することができた。したがって、鮮明な背景の像と鮮明な投影画像を同時に視認することができた。また、硬化膜の鉛筆硬度はＨＢと十分な耐擦傷性を有していた。
【０１２６】
［実施例１８］
バインダとして市販のポリマーアクリレート型ＵＶ硬化性樹脂（ＤＩＣ（株）製  ユニディックＶ−６８４１）を用い、ＵＶ硬化性樹脂中の固形分重量に対して５．０質量％の酸化チタン（ＴｉＯ２）粉末（テイカ（株）製、一次メジアン径１３ｎｍ、屈折率２．７２）を添加し、分散液Ｓを調製した。さらに、この分散液Ｓ１００重量部に対して光重合開始剤（ＢＡＳＦジャパン（株）製、イルガキュア１８４）５重量部を添加し、光硬化性を有する分散液Ｔを得た。得られた分散液Ｔを、厚さ３ｍｍのフロート板ガラス上に、乾燥後の膜厚が５μｍとなるようにバーコーターを用いて塗布し、７０℃の熱風乾燥機で５分間乾燥した後、紫外線を照射することで透明光散乱層を作製した。硬化膜（透明光散乱層）の厚さをｔ（μｍ）とし、略球状微粒子の濃度をｃ（質量％）としたとき、ｔ×ｃ＝２５であった。
【０１２７】
得られた透明光散乱層を有するフロート板ガラスをそのままスクリーンとして用いたところ、ヘイズ値は２０％、全光線透過率は７１％、拡散透過率は１４％であり、高い透明性を有していた。
上記方法で測定した異物は５個と少なく、透明性に優れていた。また、写像性は６５％であり、スクリーンを透過して見える像が鮮明であった。さらに、スクリーン性能を評価したところ、前方観察時、後方観察時ともにスクリーンに画像が十分に結像し、特に前方観察時において極めて鮮明な映像を視認することができた。したがって、鮮明な背景の像と鮮明な投影画像を同時に視認することができた。また、硬化膜の鉛筆硬度は２Ｈと十分な耐擦傷性を有していた。
【０１２８】
［実施例１９］
バインダとして市販のアクリルラッカー（藤倉化成（株）製  レクラック７３  クリヤー）を用い、ラッカー中の固形分重量に対して光輝性薄片状微粒子として０．１質量％の薄片状アルミニウム微粒子Ｂ（一次粒子の平均径１０μｍ、アスペクト比３００、正反射率６２．８％）を添加し、分散液Ｕを調製した。さらにこの分散液Ｕ１００重量部に対し、溶剤としてシンナー（藤倉化成（株）製  レクラック♯５９７５シンナー）１００重量部を添加して粘度を調製した後、これを、乾燥後の塗膜厚さが３μｍになるように、ポリメチルメタクリレート樹脂基材（ＰＭＭＡ基材、厚み５ｍｍ）にエアーブラシで噴霧塗布し、７０℃の熱風乾燥機で５分間乾燥することにより、透明光散乱層を作製した。硬化膜（透明光散乱層）の厚さをｔ（μｍ）とし、光輝性薄片状微粒子の濃度をｃ（質量％）としたとき、ｔ×ｃ＝０．３であった。また、硬化膜の鉛筆硬度はＨと十分な耐擦傷性を有していた。
【０１２９】
得られた透明光散乱層を有するＰＭＭＡ基材をそのままスクリーンとして用いたところ、ヘイズ値は２％、全光線透過率９１％、拡散透過率２％であり高い透明性を有していた。上記方法で測定した異物は３個と少なく、透明性に優れていた。また、写像性は９１％であり、スクリーンを透過して見える像が鮮明であった。さらに、スクリーン性能を評価したところ、スクリーンに画像が十分に結像し、前方観察時、後方観察時ともに極めて鮮明な映像を視認することができた。したがって、鮮明な背景の像と鮮明な投影画像を同時に視認することができた。
【０１３０】
［比較例１］
実施例１と同様に、バインダとして熱可塑性樹脂（ＰＭＭＡ樹脂）に、略球状微粒子としてＰＭＭＡ樹脂に対して５質量％のＺｒＯ２を加え、テクノベル社製の二軸混練押出機ＫＺＷ−３０ＭＧに投入した。２５０℃で溶融混練し、押し出したストランドをペレタイズすることで、ＺｒＯ２含有ＰＭＭＡペレットを得た。前記ＺｒＯ２含有ＰＭＭＡペレットを単軸混練押出機ホッパー（ＧＭ（株）製）に投入して、厚さの２０μｍの透明光拡散層（フィルム）を製膜した。なお、単軸押出機のスクリュー径は５０ｍｍ、スクリュー有効長（Ｌ／Ｄ）は３０であり、押出機にはアダプタを介し、ハンガーコートタイプのＴダイが設置されている。フィルム（透明光散乱層）の厚さをｔ（μｍ）とし、略球状微粒子の濃度をｃ（質量％）としたとき、ｔ×ｃ＝１００であった。
作製した光拡散層をフロート板ガラスにアクリル系粘着剤を介して貼り合わせ、透明スクリーンとして用いたところ、ヘイズ値は６％、全光線透過率は８９％、拡散透過率は５％であった。さらに異物は７１個と多く、さらに写像性は６３％であり、透明スクリーンを透過して見える像が不鮮明であった。したがって、鮮明な背景の像と鮮明な投影画像を同時に視認することができなかった。
【０１３１】
［比較例２］
光輝性薄片状微粒子を添加せず、光輝性の無い薄片状微粒子として、雲母粒子（（株）ヤマグチマイカ製、商品名：Ａ−２１Ｓ、一次粒子の平均径２３μｍ、アスペクト比７０、正反射率９．８％）をバインダに対して０．６５質量％添加した以外は実施例６と同様にして分散液Ｖを調整した。この分散液Ｖを用いて、乾燥後の塗膜厚さが５０μｍになるようにした以外は実施例６と同様にして、透明光散乱層を作製した。硬化膜（透明光散乱層）の厚さをｔ（μｍ）とし、雲母粒子の濃度をｃ（質量％）としたとき、ｔ×ｃ＝３２．５であった。
作製した透明光散乱層をそのまま透明スクリーンに用いたところ、ヘイズ値は３３％、拡散透過率は２１％、全光線透過率は６５％であり、不透明であった。
【０１３２】
上記方法で測定した異物は６個であった。また、写像性は５８％であり、スクリーンを透過して見える像は不鮮明であった。さらに、スクリーン性能を評価したところ、後方からの観察においてはスクリーンに画像が十分に結像したものの、前方からの観察においては鮮明な映像を視認することができなかった。
【０１３３】
＜加工適性の評価＞
［参考例１］
実施例４で作成した透明光散乱層用ＵＶ硬化性樹脂組成物をフロート板ガラス上に膜厚１０μｍで塗布し、８０℃で１分間乾燥した。得られた透明光散乱層と微細構造モールドＡ（（株）イノックス社製、品番ＨＴ−ＡＲ−０５Ｃ、ピッチ２５０ｎｍ、平均高さ３００ｎｍ、ピーク間距離２９０ｎｍ）をナノインプリント装置（三明電子産業（株）製、型番：ＩｍｐＦｌｅｘI−Ｅｓｓｅｎｔｉａｌ）にセットし、圧力１ＭＰａをかけ、ＬＥＤ３６５ｎｍ光源の光を６０秒間照射して、ＵＶ硬化性樹脂の硬化反応を行った。なお、用いた微細構造モールドは、あらかじめフッ素系表面処理（ダイキン工業（株）製、品番：オプツールＨＤ−１１００ＴＨ）で離型処理を施した。その後、モールドを剥離して、微細凹凸構造を付与した透明光散乱層を得た。得られた透明光散乱層の微細凹凸構造を顕微鏡（エスアイアイ・ナノテクノロジー(株)製、製品名：Ｅ−ｓｗｅｅｐ）にて観察したところ、得られた微細構造層の平均ピーク間距離は２８２ｎｍ、平均ピーク高さは２８１ｎｍであり、ほぼ型通りの微細凹凸構造を有する透明スクリーンが得られたことが分かった。
【０１３４】
［参考例２］
比較例１において、ＺｒＯ２含有ＰＭＭＡペレットを単軸押し出し機ホッパーに投入してＴダイから押し出された直後の溶融樹脂に、微細凹凸構造モールド（（株）イノックス社製、品番ＨＴ−ＡＲ−０５Ｃ、ピッチ２５０ｎｍ、平均高さ３００ｎｍ、ピーク間距離２９０ｎｍ）を押し付け、微細凹凸加工を施した。得られた透明光拡散層（フィルム）の形状を顕微鏡（エスアイアイ・ナノテクノロジー(株)製、製品名：Ｅ−ｓｗｅｅｐ）にて確認したところ、微細凹凸構造が部分的にしか転写されていない透明スクリーンが得られた。
【０１３５】
［参考例３］
アクリル樹脂製什器(厚さ２ｍｍ、直径１５０ｍｍの半球形)の内側に実施例６で作製した分散液Ｄを噴霧塗布し、乾燥させたところ、球面部分に均一な透明スクリーンを形成することが出来た。したがって、本発明の分散液Ｄは、曲面加工に適するものであった。
【０１３６】
［参考例４］
参考例３と同型のアクリル樹脂製什器に、粘着剤を用いて比較例１で得られた透明スクリーンを貼り合わせたが、湾曲部分にしわなく透明スクリーンを貼ることができなかった。したがって、押出成型で得られた透明フィルムは、曲面加工に適さないものであった。
【表３】
2018036662.tif 000005
【符号の説明】
【０１３７】
１０  バインダ
１１  光輝性薄片状微粒子
１２  略球状微粒子
１３  透明光散乱層
１４、２４  視認者
１５、２６Ａ、２６Ｂ  投影光
１６、２７Ａ、２７Ｂ  散乱光
２１  透明光散乱層
２２  透明パーティション（支持体）
２３  透明スクリーン
２５Ａ、２５Ｂ  投射装置
【図１】
2018036662.tif 000006
【図２】
2018036662.tif 000007